(57)【特許請求の範囲】
【請求項１】
（ａ）式（ＣＨ３）３ＳｉＯ［ＳｉＯ（ＣＨ３）２］ｃ［ＳｉＯＣＨ３Ｒ６］ｄＳｉ（ＣＨ３）３
［式中、ｃは０または１であり、ｄは１または２であり、そして
Ｒ６は−ＣａＨ２ａＯ（Ｃ２Ｈ４Ｏ）ｋ（Ｃ３Ｈ６Ｏ）ｌＲ３である（但し、ｋは１〜２０であり、ｌは０〜２０であり、そしてＲ３は水素、炭素数１〜４の炭化水素基又はアセチルである）］
のトリ−またはテトラ−シロキサンアルコキシレート；
（ｂ）式Ｒ４（ＣＨ３）２ＳｉＯ［ＳｉＯ（ＣＨ３）２］ｆ［ＳｉＯＣＨ３Ｒ５］ｇＳｉ（ＣＨ３）２Ｒ４
［式中、ｆ＋ｇは３〜１００であり、Ｒ５は−ＣａＨ２ａＯ（ＣａＨ２ａＯ）ｊＲ３であり（但し、各ａは２〜４であり、ｊは１〜６０である）、そしてＲ４はメチル又はＲ５のいずれかである］
のコポリマー；および
（ｃ）式Ｒ２（ＣＨ３）２ＳｉＯ［ＳｉＯ（ＣＨ３）２］Ｘ［ＳｉＯＣＨ３Ｒ１］ＹＳｉ（ＣＨ３）２Ｒ２
［式中、Ｘ＋Ｙは１〜２であり、Ｙは１〜２であり、Ｘは０〜１であり、
Ｒ１は式−ＣａＨ２ａＯ（Ｃ３Ｈ６Ｏ）ｚＲ３のアルキレンオキシド基であり（但し、ａは２〜４であり、ｚは１〜１５である）、そしてＲ２はメチル又はＲ１である］
のシリコーン泡制御剤
を含む組成物。
【請求項２】
Ｙが１であり、Ｘが０であり、Ｒ３が水素であり、そしてＲ２がメチルであり、そしてｚが１〜５である、請求項１記載の組成物。
【請求項３】
ｋ＋ｌが２〜２０であり、ｋが２〜１０であり、ｌが０〜１０であり、ｃが０であり、そしてｄが１である、請求項２記載の組成物。
【請求項４】
ｆ＋ｇが３〜８０であり、各ａが２〜３であり、ｊが３〜６０であり、そしてＲ４がメチルである、請求項３記載の組成物。
【請求項５】
さらに、有機界面活性剤を含む、請求項４記載の組成物。
【請求項６】
さらに、水を含む、請求項４記載の組成物。
【請求項７】
さらに、シリカを含むが、本質的に他の如何なる泡制御剤も含まない、請求項４記載の組成物。
【請求項８】
泡制御剤が組成物の約０．１〜５０重量％で存在する、請求項１記載の組成物。
【請求項９】
トリシロキサン対コポリマーの重量比が約９：１〜１：１の範囲にある、請求項８記載の組成物。
【請求項１０】
さらに、溶剤を含む、請求項１記載の組成物。
【請求項１１】
水に、下記成分：
（ａ）式（ＣＨ３）３ＳｉＯ［ＳｉＯ（ＣＨ３）２］ｃ［ＳｉＯＣＨ３Ｒ６］ｄＳｉ（ＣＨ３）３
［式中、ｃは０または１であり、ｄは１または２であり、そして
Ｒ６は−ＣａＨ２ａＯ（Ｃ２Ｈ４Ｏ）ｋ（Ｃ３Ｈ６Ｏ）ｌＲ３である（但し、ｋは１〜２０であり、ｌは０〜２０であり、そしてＲ３は水素、炭素数１〜４の炭化水素基又はアセチルである）］
のトリ−またはテトラ−シロキサンエトキシレート；
（ｂ）式Ｒ４（ＣＨ３）２ＳｉＯ［ＳｉＯ（ＣＨ３）２］ｆ［ＳｉＯＣＨ３Ｒ５］ｇＳｉ（ＣＨ３）２Ｒ４
［式中、ｆ＋ｇは３〜１００であり、Ｒ５は−ＣａＨ２ａＯ（ＣａＨ２ａＯ）ｊＲ３であり（但し、各ａは２〜４であり、ｊは１〜６０である）、そしてＲ４はメチル又はＲ５のいずれかである］
のコポリマー；および
（ｃ）式Ｒ２（ＣＨ３）２ＳｉＯ［ＳｉＯ（ＣＨ３）２］Ｘ［ＳｉＯＣＨ３Ｒ１］ＹＳｉ（ＣＨ３）２Ｒ２
［式中、Ｘ＋Ｙは１〜２であり、Ｙは１〜２であり、Ｘは０〜１であり、
Ｒ１は式−ＣａＨ２ａＯ（Ｃ３Ｈ６Ｏ）ｚＲ３のアルキレンオキシド基であり（但し、ａは２〜４であり、ｚは１〜１５である）、そしてＲ２はメチル又はＲ１である］
のシリコーン泡制御剤
を添加することを含む、泡制御方法。
【請求項１２】
Ｙが１であり、Ｘが０であり、Ｒ３が水素であり、そしてＲ２がメチルであり、そしてｚが１〜５である、請求項１１記載の方法。
【請求項１３】
ｋ＋ｌが２〜２０であり、ｋが２〜１０であり、ｌが０〜１０であり、ｃが０であり、そしてｄが１である、請求項１２記載の方法。
【請求項１４】
ｆ＋ｇが３〜８０であり、各ａが２〜３であり、ｊが３〜６０であり、そしてＲ４がメチルである、請求項１３記載の方法。
【請求項１５】
さらに、水に有機界面活性剤を添加することを含む、請求項１４記載の方法。
【請求項１６】
さらに、水にシリカを添加することを含む、請求項１４記載の方法。
【発明の詳細な説明】
【０００１】
（発明の背景）
アルコキシル化オルガノシリコーン界面活性剤から構成された高性能湿潤剤にとっての最も普遍的な欠点の一つは、これら製品から生じた泡が制御し難いことである。オルガノシリコーン界面活性剤、特に、トリシロキサンアルコキシレート（ＴＳＡ）はスプレー溶液の水性表面張力（ａｑｕｅｏｕｓ ｓｕｒｆａｃｅ ｔｅｎｓｉｏｎ）を２１ｍＮ／ｍ未満の値に低下させることができる。これら低い値では、ポリジメチルシロキサン（ＰＤＭＳ）のような従来の泡制御剤（ｆｏａｍ ｃｏｎｔｒｏｌ ａｇｅｎｔ）は、液体／空気界面において拡がり難くなる。これは、泡制御剤のバルク表面張力（ｂｕｌｋ ｓｕｒｆａｃｅ ｔｅｎｓｉｏｎ）が、オルガノシリコーン界面活性剤の水性表面張力と同じようになるためである。
【０００２】
関連刊行物においては、ＥＰ００４６３４２は、ＰＤＥＭとシリコーン−ポリオキシアルキレン共重合体（「コポリマー（Ｃｏｐｏｌｙｍｅｒ）」）を含有する洗剤組成物中での消泡剤（ａｎｔｉｆｏａｍ）の使用を開示している。ここで、コポリマーは泡止め剤（ｄｅｆｏａｍｅｒ）ではなく、泡止め剤組成物向け拡張剤（ｓｐｒｅａｄｉｎｇ ａｇｅｎｔ）である。クルカルニ（Ｋｕｌｋａｒｎｉ）等の米国特許第４，５１４，３１９号も、コポリマーを消泡剤組成物中の成分として拡張剤および乳化剤として使用することを記載しているが、泡制御剤（「ＦＣＡ」）として使用することについては記載していない。
【０００３】
ポリセロ（Ｐｏｌｉｃｅｌｌｏ）のＥＰ０７９１３８４はＴＳＡの発泡性（ｆｏａｍｉｎｇ）を低下させるためにＴＳＡに第二のシリコーンを添加することを開示しているが、かかる組み合わせは最適な泡制御を提供するためではなく、超拡張性（ｓｕｐｅｒｓｐｒｅａｄｉｎｇ）を維持するためである。
【０００４】
（発明の概要）
本発明は、低発泡性かつ超拡張性の組成物が、三成分、（ａ）トリ−またはテトラ−シロキサンアルコキシレート（ＴＳＡ）；（ｂ）コポリマー；および（ｃ）シリコーン泡制御剤（ＦＣＡ）の組み合わせから製造できることを教示する。ＦＣＡは、式Ｒ２（ＣＨ３）２ＳｉＯ［ＳｉＯ（ＣＨ３）２］Ｘ［ＳｉＯＣＨ３Ｒ１］ＹＳｉ（ＣＨ３）２Ｒ２［式中、Ｘ＋Ｙ＝１〜２、Ｙ＝１〜２、Ｘ＝０〜１、Ｒ１は式−ＣａＨ２ａＯ（Ｃ３Ｈ６Ｏ）ｚＲ３のアルキレンオキシド基であり（ただし、ａ＝２〜４、ｚ＝１〜１５）、そしてＲ２はメチルまたはＲ１であり、そしてＲ３は水素、炭素数１〜４の炭化水素基またはアセチルである］を有するものである。コポリマーは、式Ｒ４（ＣＨ３）２ＳｉＯ［ＳｉＯ（ＣＨ３）２］ｆ［ＳｉＯＣＨ３Ｒ５］ｇＳｉ（ＣＨ３）２Ｒ４［式中、ｆ＋ｇは３〜１００であり、Ｒ５は−ＣａＨ２ａＯ（ＣａＨ２ａＯ）ｊＲ３であり（ただし、各ａ＝２〜４、ｊ＝１〜６０）、そしてＲ４はメチル又はＲ５のいずれかである］を有するものである。ＴＳＡは、（ＣＨ３）３ＳｉＯ［ＳｉＯ（ＣＨ３）２］ｃ［ＳｉＯＣＨ３Ｒ６］ｄＳｉ（ＣＨ３）３［式中、ｃは０または１であり、ｄは１または２であり、そしてＲ６は−ＣａＨ２ａＯ（Ｃ２Ｈ４Ｏ）ｋ（Ｃ３Ｈ６Ｏ）ｌＲ３（但し、ｋ＝１〜２０、ｌ＝０〜２０）である］である。
【０００５】
（発明の詳細な記述）
本発明の目的は、水性システムの中で超拡張性ばかりでなく改良された泡制御を与えるシロキサンアルコキシレート組成物を提供することである。本発明の別の目的は、２種類のシリコーン共重量体からなる界面活性剤マトリックスの中または非珪素系界面活性剤との混合物の中に可溶性である水不溶性ＦＣＡを提供することである。界面活性剤マトリックスの中に不溶性であるＦＣＡ類は、短時間に混合物の相分離が生じるので、十分な効力を確保するには使用前に成分を再混合することが求められ、このようなＦＣＡ類は望ましくない。本発明の更に別の目的は、水不溶性のＦＣＡと、水溶性の又は水分散性のＴＳＡと、コポリマーとを有する処方物であって、該処方物が水性混合物の中で使用される場合の、明澄で均質な低発泡性の処方物を提供することである。
【０００６】
本発明の組成物はＴＳＡと、コポリマーと、ＦＣＡと、水の中に入れることを意図された任意的成分とから構成される。新規な低発泡性の湿潤剤組成物は約０．１〜約５０重量％のＦＣＡ、約９９．９〜約５０重量％のＴＳＡ、およびコポリマーを含む。ＴＳＡ対コポリマーの重量比は１００：１〜１：４の範囲にあるべきであり、好ましくは、９：１〜１：１である。具体的範囲は界面活性剤の構造に依る。
【０００７】
界面活性剤マトリックス
界面活性剤マトリックスは少なくともＴＳＡとコポリマーから成る。ＴＳＡおよびコポリマーは水の中に分散可能であるか又は溶解可能（例えば、室温で水に対する溶解度が０．０２５〜１重量％）である。
【０００８】
ＴＳＡにおいて、ｋ＋ｌは約２〜２０であることが好ましくは、、より好ましくは６〜１２である。ｋは好ましくは、２〜１０である。ｌは最も好ましくは、０〜１０である。好ましくは、ｃは０であり、そしてｄは１である。Ｒ６において、Ｒ３は好ましくは水素である。「ａ」は好ましくは３である。
【０００９】
コポリマーにおいて、各ａは好ましくは２〜３であり、ｊは好ましくは３〜６０、より好ましくは５〜４０である。好ましくは、Ｒ４はメチルである。Ｒ５において、Ｒ３は好ましくは水素である。ポリエーテルへのブリッジのためａは好ましくは３であるが、ポリエーテル中のエチレンオキシド（ａ＝２）、プロピレンオキシド（ａ＝３）およびブチレンオキシド（ａ＝４）単位の比率は用途の系に依存しており、これらの最適比率は当業者によって決定できる。ブチレンオキシド単位が存在しないことが好ましい。
【００１０】
ＴＳＡの例は、ＳＩＬＷＥＴ Ｌ−７７（登録商標）、ＳＩＬＷＥＴ（登録商標）Ｌ−７６０８およびＳＩＬＷＥＴ（登録商標）Ｌ−７２８０（登録商標）ＴＳＡ類であり、ウィトコ社（Ｗｉｔｃｏ Ｃｏｒｐ．）から商業的に入手可能である。コポリマーの例はＳＩＬＷＥＴ（登録商標）Ｌ−７２２０、ＳＩＬＷＥＴ（登録商標）Ｌ−７５００およびＳＩＬＷＥＴ（登録商標）Ｌ−７６００である。
【００１１】
ＴＳＡ対コポリマーの好ましい重量比は約９：１〜１：１である。
【００１２】
泡制御剤
ＦＣＡの構造は上記に記載されている。ＦＣＡは周囲条件において、水には０．１重量％以上の濃度では不溶性でなければならず、かつ、界面活性剤マトリックスには５０重量％以上で溶解性でなければならないか又は安定な分散物を形成しなければならない（すなわち、容易に相分離しない）。上記式において、Ｙは好ましくは１であり、Ｘは好ましくは０であり、ａは好ましくは３であり、ｚは好ましくは１〜５であり、そしてＲ３は好ましくは水素である。
【００１３】
任意的成分
界面活性剤マトリックスはまた、疎水基の主鎖（主鎖からの枝分かれを含まない）の炭素数が平均１０以下である有機系の補助界面活性剤（ｃｏｓｕｒｆａｃｔａｎｔ）を組み入れてもよい。これら短鎖界面活性剤の例はトリメチルノナノールエトキシレート（例えば、ＴＥＲＧＩＴＯＬ（登録商標）ＴＭＮ−６、ユニオンカーバイド社）、イソデシルアルコールエトキシレート（例えば、ＲＨＯＤＡＳＵＲＦ（登録商標）ＤＡ−６３０、ローディア（Ｒｈｏｄｉａ））、アルキルポリグルコシド（たとえば、ＡＧＲＩＭＵＬ（登録商標）２０６７、ヘンケル社）、アセチレン性ジオールエトキシレート（たとえば、ＳＵＲＦＹＮＯＬ（登録商標）４４０、エアプロダクツ）である。その他に、界面活性剤マトリックスはポリアルキレンオキシド共重合体界面活性剤、たとえば、ポリオキシエチレンとポリオキシプロピレンの共重合体（たとえば、ＰＬＵＲＯＮＩＣ（登録商標）界面活性剤、ＢＡＳＦ社）を含有してもよい。補助界面活性剤は、シロキサン共重合体のいずれかを製造するのに使用され反応から取り残された付随のアリル出発ポリエーテルであってもよい。補助界面活性剤が使用される場合、界面活性剤マトリックスの中に含有されるオルガノシリコーン界面活性剤対有機補助界面活性剤の割合は、オルガノシリコーン１〜９９重量％対有機補助界面活性剤９９〜１重量％の比にある。
【００１４】
場合によっては、組成物は、約０．１〜１０重量％の疎水化シリカ充填剤、例えば、ＴＵＬＬＡＮＯＸ（登録商標）５００（ツルコ（Ｔｕｌｃｏ））や、ＡＥＲＯＳＩＬ（登録商標）Ｒ−８１２（デッグサ（Ｄｅｇｕｓｓａ））、を包含していてもよい。かかる破泡性物質が添加されてもよいが、本発明の組成物はＦＣＡ以外の泡制御剤を本質的に含有しない。シリカが使用されるなら、同様にポリジメチルシロキサン油が使用されてもよい。
【００１５】
組成物は、また、編織物分野におけるジェット染料やパーマネントプレス樹脂、水性コーティング分野におけるコーティング樹脂、アクリレート、エポキシド、ポリウレタン又はその共重合体、または農業分野における殺虫剤のような活性成分を含有していてもよい。
【００１６】
水は組成物のかなりの部分であってもよい。濃縮形態では、水は組成物の１〜５０重量％の部分である。標準形態では、水は０．０１〜１０重量％、好ましくは０．０１〜２重量％で存在してもよい。
【００１７】
アルコール、石油蒸留物およびシクロアルカンのような溶剤が使用されてもよいが、好ましくはない。
【００１８】
増粘剤、生物発育阻止剤（ｂｉｏｓｔａｔｓ）（例えば、フェノニップ（Ｐｈｅｎｏｎｉｐ））、紫外線安定剤、凝集剤（ｃｏａｌｅｓｃｉｎｇ ａｇｅｎｔ）（例えば、ブチルセロソルブまたはブチルカルビトール溶剤（ユニオンカーバイド社）を、組成物中に用いてもよい。
【００１９】
製造
ＴＳＡ、ＦＣＡ及びコポリマーのそれぞれの製造は当分野において既知である。有機界面活性剤、シリカ及び殺虫剤は一般に商業的に入手可能であり、そして製造も周知である。
【００２０】
組成物の製造は、成分を所期比率で合わせ、そしてこれら成分を、澄明乃至僅かに曇った均一生成物を与える通常の方法で混合することによって行われる。かかる方法の例は機械的攪拌機または機械的振とう機による混合である。組成物の中に場合によってシリカが含有されるときには、ライトニンミキサー（Ｌｉｇｈｔｎｉｎ’ ｍｉｘｅｒ）のような高せん断混合を用いて、最初にシリカをＦＣＡ成分に添加する。
【００２１】
実施例
下記実施例は、本発明を更に例証し説明するために示されているのであり、本発明を限定するものとして理解されるべきではない。また、特に示さない限り、部およびパーセントは全て重量によっており、そして記載されている工程の具体的段階における重量に基づいている。
【００２２】
試験方法の説明
拡張性（ｓｐｒｅａｄｉｎｇ ｐｒｏｐｅｒｔｙ）−本発明の低発泡性湿潤剤の均質組成物を特定濃度に水と混合した。このストックから自動ピペットを使用して該水性混合物の１０マイクロリットルのアリコートを抜き取り、そして４０〜６０％の範囲の湿度を有する密閉チャンバーの中に収容されているポリエステルシート（ポール・エヌ・ガードナー社（Ｐａｕｌ Ｎ． Ｇａｒｄｎｅｒ Ｃｏ．）から購入、フォーム（Ｆｏｒｍ） Ｐ３００−７Ｃ）の上に注いだ。液を３０秒間拡がらせ、そして液によって覆われた表面の縁を速やかにマーカーでマークした。この表面の直径を測定し、そして面積を算出して拡張面積として表示した。
【００２３】
発泡性（ｆｏａｍｉｎｇ ｐｒｏｐｅｒｔｙ）−本発明の低発泡性湿潤性組成物の水性混合物６０ｇを容量１２０ｇのガラス瓶に入れた。該混合物をバラル（Ｂｕｒｒｅｌ）から購入の手動シェーカーで１分間振とうした。振とう後に、泡の高さを測定した。
【００２４】
実施例１
本発明の成分の製造はこの実施例に記載してある。ＳｉＨ中間体はＳｉｌｉｃｏｎｅｓ， Ｃｈｅｍｉｓｔｒｙ ａｎｄ Ｔｅｃｈｎｏｌｏｇｙ （ＣＲＣ Ｐｒｅｓｓ， １９９１， ｐｐ １−６、およびブドニク（Ｂｕｄｎｉｋ）等の米国特許第５，１４５，８７９号）に概説されているように酸平衡化によって製造された。該中間体は多数のアルキレンオキシド変性シリコーンを製造するのに使用された。５２９．３ｇ（２．３７９モル）のＳｉＨ中間体（Ｍｅ３ＳｉＯ［ＭｅＳｉ（Ｈ）Ｏ］１．０ＳｉＭｅ３）と９４．１ｇ（０．５７８モル）のアリルアルコールプロポキシレート（ＡＡＰ）（リオンデルケミカル社（Ｌｙｏｎｄｅｌｌ Ｃｈｅｍｉｃａｌ Ｃｏｍｐａｎｙ））を含む反応容器を窒素ブランケット下で９０℃に熱した。反応は仕込み全体を基準にして１．５ｍＬのクロロ白金酸溶液（エタノール中の１．０重量％）によって触媒された。反応混合物の発熱は残りの３７６．６ｇ（２．３１０モル）のＡＡＰを滴加する間９０〜１１０℃に維持された。ＡＡＰの添加完了後、反応混合物を１００℃で２０分間攪拌した。生成物はＫＯＨ／水／エタノール溶液を含む発酵管（ｆｅｒｍｅｎｔａｔｉｏｎ ｔｕｂｅ）に導入したときに残留ＳｉＨが無いことを示した。生成物を７０℃に冷却し、そして７０ｇのＮａＨＣＯ３で中和し、そして更に１時間攪拌した。生成物を濾過し、そしてロトバプ（Ｒｏｔｏｖａｐ）で７０℃／≦５ｍｍＨｇで２時間ストリッピングした。得られた生成物は明澄な淡褐色の液体であり、６０ｒｐｍのスピンドルＬＶ２を使用しての２５℃におけるブルックフィールド粘度が１０ｃｐｓであった。この物質はＦＣＡと称され、そして次の構造を有する：（ＣＨ３）３ＳｉＯ［ＳｉＯＣＨ３Ｒ］Ｓｉ（ＣＨ３）３（式中、ＲはＣ３Ｈ６Ｏ（Ｃ３Ｈ６Ｏ）１．６Ｈ）。
【００２５】
ブレンド１、は２０部のＦＣＡ、２０部のＳＩＬＷＥＴ（登録商標）Ｌ−７２２０コポリマーおよび５５部のＳＩＬＷＥＴ （登録商標）Ｌ−７６０８ ＴＳＡ（どちらもウィトコ社から）を混合することによって製造された均質混合物である。ＳＩＬＷＥＴ（登録商標）Ｌ−７２２０コポリマーは１７，０００の分子量を有する共重合体であり、そして２０％のエチレンオキシド（ＥＯ）と８０％のプロピレンオキシド（ＰＯ）のポリエーテルを含有する。ＳＩＬＷＥＴ（登録商標）Ｌ−７６０８ ＴＳＡはエチレンオキシド（ＥＯ）だけを含有するトリシロキサン界面活性剤である。
【００２６】
ブレンド１を０．８６％、０．４３％及び０．２１５％含有する水性混合物が調製された。これら混合物は従って、ＳＩＬＷＥＴ（登録商標）Ｌ−７６０８ ＴＳＡをそれぞれ０．５％、０．２５％及び０．１２５％含有する。これら混合物は白色分散物である。これら混合物の発泡性と拡張性を表１と表２に示す。また、表１には、本発明の利点を実証するための対照として、０．５％、０．２５％及び０．１２５％のＳＩＬＷＥＴ（登録商標）Ｌ−７６０８ ＴＳＡを含有する水性混合物が包含されている。
【００２７】
【表１】
0003583991.tif 000002
【００２８】
【表２】
0003583991.tif 000003
【００２９】
０．２５％および０．１２５％のＳＩＬＷＥＴ（登録商標）Ｌ−７６０８ ＴＳＡ濃度におけるブレンド１の拡張面積はＳＩＬＷＥＴ（登録商標）Ｌ−７６０８ ＴＳＡ単独のものに匹敵する。しかしながら、０．５％のＳＩＬＷＥＴ（登録商標）Ｌ−７６０８ ＴＳＡ濃度においては、ブレンド１の拡張面積はＳＩＬＷＥＴ（登録商標）Ｌ−７６０８ ＴＳＡの拡張面積より遥かに大きい。
【００３０】
比較例Ａ
ブレンドＡは２０部のＳＩＬＷＥＴ（登録商標）Ｌ−７２２０と５５部のＳＩＬＷＥＴ（登録商標）Ｌ−７６０８ ＴＳＡ（ウィトコ社）を混合することにより製造された。０．５％、０．２５％および０．１２５％のＳＩＬＷＥＴ（登録商標）Ｌ−７６０８ ＴＳＡを含有する水性混合物を調製し、それらの発泡性と拡張性を測定した。データを表３と表４に示す。
【００３１】
【表３】
0003583991.tif 000004
【００３２】
【表４】
0003583991.tif 000005
【００３３】
結果はＦＣＡなしでは発泡性と拡張性が非常に劣ることを示している。
【００３４】
実施例２
ブレンド２は２０部のＦＣＡ、２０部のＳＩＬＷＥＴ（登録商標）Ｌ−７２２０コポリマーおよび５５部のＳＩＬＷＥＴ （登録商標）Ｌ−７２８０ ＴＳＡを混合することによって製造された均質混合物である。ＳＩＬＷＥＴ（登録商標）Ｌ−７２８０はエチレンオキシド（ＥＯ）とプロピレンオキシド（ＰＯ）を含有するトリシロキサン（ウィトコ社）である。０．５％、０．２５％および０．１２５％のＳＩＬＷＥＴ（登録商標）Ｌ−７２８０ ＴＳＡを含有するブレンド２の水性の白色分散混合物を調製した。これら混合物の発泡性と拡張性を表５と表６に示す。表１には、本発明の利点を実証するための対照として、０．５％、０．２５％及び０．１２５％のＳＩＬＷＥＴ（登録商標）Ｌ−７２８０ ＴＳＡを含有する水性混合物も包含されている。
【００３５】
【表５】
0003583991.tif 000006
【００３６】
【表６】
0003583991.tif 000007
【００３７】
０．１２５％のＳＩＬＷＥＴ（登録商標）Ｌ−７２８０ ＴＳＡ濃度におけるブレンド２の拡張面積は、ＳＩＬＷＥＴ（登録商標）Ｌ−７２８０ ＴＳＡ単独より僅かに悪い。しかしながら、０．２５％および０．５％のＳＩＬＷＥＴ（登録商標）Ｌ−７２８０ ＴＳＡ濃度においては、ブレンド２の拡張面積はＳＩＬＷＥＴ（登録商標）Ｌ−７２８０ ＴＳＡの拡張面積より遥かに大きい。
【００３８】
比較例Ｂ
ブレンドＢは２０部のＦＣＡと５５部のＳＩＬＷＥＴ （登録商標）Ｌ−７６０８を混合することにより製造された。０．５％、０．２５％及び０．１２５％のＳＩＬＷＥＴ（登録商標）Ｌ−７６０８を含有する水性混合物を調製し、それらの発泡性と拡張性を測定した。データを表７と表８に示す。
【００３９】
【表７】
0003583991.tif 000008
【００４０】
【表８】
0003583991.tif 000009
【００４１】
この比較例は第二の共重合体が存在しないブレンドＢの発泡性が良好であることを示している。しかしながら、拡張性は実質的にそこなわれている。従って、第二の共重合体は本発明の最適性能にとって重要である。
【００４２】
実施例３
ブレンド３〜５は３０部のＦＣＡ、６０部のＳＩＬＷＥＴ（登録商標）Ｌ−７６０８、および１０部の下記のコポリマーをブレンドすることによって製造された。
ブレンド３−ＳＩＬＷＥＴ（登録商標）Ｌ−７２２０コポリマー（ウィトコ社）
ブレンド４−ＳＩＬＷＥＴ（登録商標）Ｌ−７５００コポリマー（ウィトコ社）
ブレンド５−ＳＩＬＷＥＴ（登録商標）Ｌ−７６００コポリマー（ウィトコ社）
ＳＩＬＷＥＴ（登録商標）Ｌ−７５００コポリマーは３，０００の分子量を有するシリコーンポリエーテル共重合体であり、そしてプロピレンオキシド（ＰＯ）だけを含有する。ＳＩＬＷＥＴ（登録商標）Ｌ−７６００コポリマーは４，０００の分子量を有するシリコーンポリエーテル共重合体であり、そしてエチレンオキシド（ＥＯ）だけを含有する。
【００４３】
０．５％のＳＩＬＷＥＴ（登録商標）Ｌ−７６０８ ＴＳＡを含有するブレンド３、４及び５の水性分散物を調製した。これら混合物の発泡性と拡張性を表９と表１０に示す。また、これら表には本発明の利点を実証するための対照としてＳＩＬＷＥＴ（登録商標）Ｌ−７６０８ ＴＳＡが包含されている。
【００４４】
【表９】
0003583991.tif 000010
【００４５】
【表１０】
0003583991.tif 000011
【図面の簡単な説明】
【図１】本発明の組成物の発泡性（ｆｏａｍｉｎｇ ｐｒｏｐｅｒｔｙ）を従来技術と比較して示す。
【図２】本発明の組成物の拡張性（ｓｐｒｅａｄｉｎｇ ｐｒｏｐｅｒｔｙ）を従来技術と比較して示す。
【図１】
0003583991.tif 000012
【図２】
0003583991.tif 000013